Brevet FR2882757A1 — publié le 20060908

R, /Rd,, 7Si O T2 T3 N Pt Si Rc Rd NN /A\ / T 4 T UTILISATION D'UN COMPOSE PARTICULIER DU PLATINE POUR AMELIORER LA RESISTANCE DES ELASTOMERES SILICONES CONTRE LA DEGRADATION SOUS L'EFFET DES TRES HAUTES TEMPERATURES CONTEXTE TECHNIQUE DE L'INVENTION La présente invention a pour objet l'utilisation, comme additifs stabilisants permettant d'améliorer la résistance contre la dégradation des élastomères silicones sous 10 l'effet de très hautes températures: d'au moins un composé particulier du platine, dans une composition polyorganosiloxane destinée à l'obtention d'un élastomère silicone, soit réticulant à température élevée sous l'action de péroxydes organiques (composition appelée HCR ou EVC) soit réticulant à température ambiante ou à la chaleur par des réactions de polyaddition en présence d'un catalyseur métallique (composition appelée RTV, LSR ou EVC de polyaddition). Les expressions RTV, LSR, EVC sont bien connues de l'homme de métier: RTV est l'abréviation de "Room Temperature Vulcanizing" ; LSR est l'abréviation de "Liquid Silicone Rubber" ; HCR est l'abréviation de "Heat Cured Rubber" et EVC est l'abréviation de "Elastomère Vulcanisable à Chaud". Dans le domaine de l'électrotechnique, les compositions polyorganosiloxanes dont on a parlé ci-avant peuvent servir par exemple à la réalisation des enveloppes ou isolants primaires entrant dans la constitution de fils ou câbles électriques protégés contre l'incendie. Par l'expression "fils ou câbles électriques protégés contre l'incendie", on entend définir des fils ou câbles électriques qui doivent garantir un comportement au feu de haute qualité en termes, au moins, de cohésion des cendres et d'opacité des fumées. Les caractéristiques que doivent présenter les fils ou câbles électriques protégés contre l'incendie, font l'objet de réglementations légales dans de nombreux pays et des normalisations rigoureuses ont été établies. En France, par exemple, une norme importante relative aux essais de tenue au feu des câbles électriques, qu'il convient de satisfaire, est la norme NF C 32-070 CR1 qui concerne la durée de fonctionnement des câbles brûlant dans des conditions définies. La résistance au feu est à mettre en partie au moins sur le compte de la production de cendres qui doivent présenter une certaine cohésion permettant de conserver un isolement suffisant pour le fonctionnement des câbles. Dans cet essai, chaque échantillon de câble est positionné dans un tube métallique qui lui-même est ensuite placé dans un four dont la température atteint 920 C en 50 minutes et cette température est maintenue ensuite pendant 15 minutes; durant cet essai, l'échantillon de câble est soumis à des chocs réguliers (par l'intermédiaire d'une barre de choc qui tape sur le tube métallique à raison de deux coups par minute) ; l'essai est réussi si des lampes témoins, branchées sur le câble alimenté à une tension nominale, ne sont pas éteintes à la fin de la durée de l'essai (c'est-à-dire au bout de 65 minutes) ; le norme est satisfaite si au moins 80 % en nombre des essais réalisés sont réussis. Un câble électrique est constitué, selon la technique antérieure connue, d'un ou plusieurs monoconducteur(s) (en général à base de Cu ou d'AI) ; chacun de ces monoconducteurs est protégé par une enveloppe ou isolant primaire fait d'une ou plusieurs couche(s) concentrique(s) à base d'élastomère silicone. Autour de cette enveloppe ou de ces enveloppes (dans le cas d'un câble à plusieurs monoconducteurs) est (sont) prévu(s) un ou plusieurs élément(s) de remplissage et/ou un ou plusieurs élément(s) de renfort à base notamment de fibres de verre et/ou de fibres minérales. Puis on procède ensuite au gainage extérieur pouvant comprendre une ou plusieurs gaine(s). Dans le cas d'un câble électrique à plusieurs monoconducteurs, le (ou les) élément(s) de remplissage et/ou le (ou les) élément(s) de renfort, qui est (sont) disposé(s) autour des monoconducteurs (équipés chacun de son isolant primaire), constitue(nt) une enveloppe commune à l'ensemble des monoconducteurs. Bien que l'élastomère silicone entrant dans la constitution des câbles soit essentiellement le matériau constitutif du (ou des) isolant(s) primaire(s), il peut être présent aussi, en proportions variables: dans le (ou les) élément(s) de remplissage et/ou dans le (ou les) élément(s) de renfort (constituant l'enveloppe commune dans le cas d'un câble à plusieurs monoconducteurs) ; et/ou dans la (ou les) gaine(s) extérieure(s). Dans le domaine de l'électrotechnique, les compositions polyorganosiloxanes dont on a parlé ci-avant peuvent servir encore par exemple dans toutes les applications dans lesquelles on peut mettre en oeuvre des élastomères de polyorganosiloxanes non seulement difficilement combustibles mais aussi résistant aux courants de fuite et à l'arc électrique; ils peuvent être utilisés notamment pour réaliser des matériaux d'isolation électrique, des isolateurs moyenne tension et haute tension, des accessoires d'extrémité de câble, des jonctions de câble, des capuchons d'anode pour tubes de télévision, et des objets moulés ou des articles extrudés pour l'industrie aéronautique. Dans ce contexte, une autre norme importante relative aux essais de tenue au feu qu'il convient également de satisfaire et la norme internationale CEI 60587 (CEI est l'abréviation de l'expression: Commission Electrotechnique Internationale) qui concerne la détermination des indices de résistance et de tenue au cheminement des matériaux isolants solides soumis à des conditions de températures sévères; l'indice de tenue au cheminement, associé à la détermination de la valeur de l'érosion quand cela est demandé, est utilisé comme critère d'acceptation ainsi que comme critère de contrôle de la qualité des matériaux fabriqués. Le platine est un additif stabilisant connu pour son effet positif vis-àvis de la dégradation des élastomères silicones. II est connu, d'après JP-A-76/035 501, d'utiliser un mélange de platine et d'un oxyde mixte de fer de formule (FeO)X, (Fe2O3) où le rapport x / y est compris entre 0,05 / 1 et 1 / 1, pour améliorer les propriétés de résistance à la flamme des élastomères silicones obtenus à partir de compositions EVC. Il est connu, d'après FR-A-2 166 313 et EP-A-0 347 349, d'utiliser un mélange de platine avec au moins un oxyde de métal rare, en particulier un mélange de platine avec de l'oxyde de cérium-IV CeO2, pour améliorer les propriétés de résistance à la flamme des élastomères silicones obtenus à partir de compositions EVC (FR-A-2 166 313) ou de compositions RTV (EP-A-0 347 349). II est encore connu, d'après EP-A- 0 951 503 que l'utilisation de mélanges à base de platine et de composés de métaux de transition autres que le platine permet aussi d'améliorer les propriétés de résistance au cheminement et à l'arc des élastomères silicones. Le platine dont il est question dans cet art antérieur peut être notamment: - sous forme de platine métallique (élémentaire), ou - ou sous les formes suivantes: É d'acide chloroplatinique H2PtCI6, 6H2O (tel que décrit dans le brevet US-A-2 823 218), É d'acide chloroplatinique anhydre, É de PtCl2 [P(CH2 - CH2 - CH3)3]2, É de complexes tels que ceux de formule (PtCl2, oléfine)2 décrits dans le brevet US-A-3 159 601, l'oléfine du complexe représentant notamment l'éthylène, le propylène, le butylène, le cyclohexène, le styrène, É de (PtCl2, C3H6)2, complexe de chlorure de platine et de cyclopropane, décrit dans le brevet américain US-A-3 159 662, É de complexes du platine et d'organopolysiloxanes vinylés tels que par exemple le catalyseur de Karstedt (cf. US-A-3 775 452). L'acide chloroplatinique anhydre et le catalyseur de Karstedt sont des exemples de stabilisants platiniques particulièrement appropriés. OBJET DE L'INVENTION La Demanderesse a maintenant trouvé, et c'est ce qui constitue l'objet de la présente invention, que la dégradation des élastomères silicones issus de compositions polyoganosiloxanes de type RTV, LSR, EVC de polyaddition ou EVC est bien moindre si on utilise comme additif stabilisant au moins un composé particulier du platine répondant à la définition qui sera donnée dans la suite du présent mémoire. Plus précisément, la présente invention concerne donc l'utilisation, comme additifs stabilisants permettant d'améliorer la résistance contre la dégradation des élastomères silicones sous l'effet de très hautes températures: --> de platine, dans une composition polyorganosiloxane C destinée à l'obtention d'un élastomère silicone, soit réticulant à température élevée sous l'action de péroxydes organiques, soit réticulant à température ambiante ou à la chaleur par des réactions de polyaddition en présence d'un catalyseur métallique, * ladite utilisation étant caractérisée en ce que le platine est sous forme d'au moins un composé choisi dans le groupe consistant en: a) au moins un complexe du platine sélectionné parmi les produits de formule (I) : 20 /Pt Lr Lp (I) dans laquelle: D L, représente un carbène de formule (II) : dans laquelle: ^ A et B représentent indépendamment C ou N, étant entendu que lorsque A représente N, alors T4 ne représente rien et lorsque B représente N, alors T3 ne représente rien; ^ T3 et T4 représentent indépendamment un atome d'hydrogène; un groupe alkyle; cycloalkyle éventuellement substitué par alkyle ou alkoxy; aryle éventuellement substitué par alkyle ou alkoxy; alcényle; alcynyle; ou arylalkyle dans lequel la partie aryle est éventuellement substituée par alkyle ou alkoxy; ou bien ^ T3 et T4 peuvent former ensemble et avec A et B quand ceux-ci représentent chacun un atome de carbone, un aryle; ^ T, et T2 représentent indépendamment un groupe alkyle; un groupe alkyle éventuellement substitué par alkyle; un groupe alkyle perfluoré ou éventuellement substitué par un groupe perfluoroalkyle; cycloalkyle éventuellement substitué par alkyle ou alkoxy; aryle éventuellement substitué par alkyle ou alkoxy; alcényle; alcynyle; ou arylalkyle dans lequel la partie aryle est éventuellement substituée par alkyle ou alkoxy; ou bien ^ T, et T2 représentent indépendamment un radical monovalent de formule (V) suivante: V, V2 (V) dans laquelle: É V, est un radical divalent hydrocarboné, de préférence un alkylène, É V2 est un radical monovalent choisi dans le groupe des substituants suivants: É alcoxy, - OR avec R correspondant à alkyle, aryle, É amine, de préférence N(R )2 avec R correspondant à hydrogène, alkyle, aryle, ^ T, et T2 représentent indépendamment un radical monovalent de formule (W) suivante: W1 a) W2 (W) dans laquelle: É W1 est un radical divalent hydrocarboné, de préférence un alkylène linéaire ou ramifié en C,-C,o, éventuellement substitué, É w représente: R'C=CR' avec R' correspondant à H ou alkyle ou C=C É W2 est un radical monovalent choisi dans le groupe des substituants suivants: 4 R2 = alkyle, H; 4 Si-alkyle ou Si-alcoxy, de préférence Si(R3)3 avec R3 = alkyle; + cétone, de préférence: O R6 avec R5 = alkyle; 4. carboxy, de préférence IO OR6 avec R6 = alkyle; + amide, de préférence O L_N(R7)2 avec R7 = H, alkyle; 4 acyle, de préférence O O C R8 avec R6 = alkyle; ^ ou bien encore les substituants T,, T2, T3 et T4 peuvent former deux à deux, lorsqu'ils sont situés sur deux sommets adjacents dans la formule (Il), une chaîne hydrocarbonée saturée ou insaturée; - La et Lp sont des ligands identiques ou différents entre eux et 4 représentent chacun: Z1 Z 2 10 Z5 Les compositions C contenant en plus l'additif stabilisant conforme à la présente invention durcissent pour conduire à des élastomères dont la dégradation sous l'effet de très hautes températures est bien moindre par rapport à ce qui se passe avec les stabilisants à base de platine de l'art antérieur et en particulier avec les plus efficaces d'entre eux consistant dans le platine de Karstedt et l'acide chloroplatinique anhydre. COMPOSES PARTICULIERS DU PLATINE On complète ci-après la définition des complexes a) du platine de formule (I). Par alkyle, on désigne une chaîne hydrocarbonée saturée, linéaire ou ramifiée, éventuellement substituée (e.g. par un ou plusieurs alkyles), de préférence de 1 à 10 atomes de carbone, par exemple de 1 à 8 atomes de carbone, mieux encore de 1 à 7 atomes de carbone. Des exemples de groupes alkyle sont notamment méthyle, éthyle, isopropyle, n-propyle, tert-butyle, isobutyle, n-butyle, n-pentyle, isoamyle et 1,1diméthylpropyle. La partie alkyle du radical alcoxy est telle que définie ci-dessus. Par cycloalkyle, on entend un radical hydrocarboné saturé mono- ou polycyclique, de préférence mono- ou bicyclique, présentant préférablement de 3 à 10 atomes de carbone, mieux encore de 3 à 8. Par radical hydrocarboné saturé polycyclique, on entend un radical présentant deux ou plusieurs noyaux cycliques rattachés les uns aux autres par des liaisons 6 ou/et condensés deux à deux. Des exemples de groupes cycloalkyle polycycliques sont adamantane et norbornane. Des exemples de groupes cycloalkyle monocycliques sont cyclopropyle, cyclobutyle, cyclopentyle, cyclohexyle, cycloheptyle et cyclooctyle. Par alkyle per-fluoré, on désigne un alkyle comprenant au moins un groupe perfluoroalkyle, ayant de préférence pour formule: -(C H2)pCgF2q+1 dans laquelle p représente 0, 1, 2, 3 ou 4; q est un entier de 1 à 10; et 0, 1E2,1+1 est linéaire ou ramifié. Des exemples préférés de ce radical sont: (CH2)2 (CF2)5 CF3 et (CF2), CF3. L'expression aryle désigne un groupe hydrocarboné aromatique, ayant de 6 à 18 atomes de carbone, monocyclique ou polycyclique et de préférence monocyclique ou bicyclique. Il doit être entendu que, dans le cadre de l'invention, par radical aromatique polycyclique, on entend un radical présentant deux ou plusieurs noyaux aromatiques, condensés (orthocondensés ou ortho et péricondensés) les uns aux autres, c'est-à- dire présentant, deux à deux, au moins deux carbones en commun. Ledit groupe hydrocarboné aromatique ("aryle") est éventuellement substitué par exemple par un ou plusieurs alkyles en C1-C3, un ou plusieurs radicaux hydrocarbonés halogénés (e.g. CF3), un ou plusieurs alcoxy (e.g. CH3O) ou un ou plusieurs radicaux hydrocarbonés comprenant un ou plusieurs motifs cétone (e.g. CH3CO-). A titre d'exemple d'aryle, on peut mentionner les radicaux phényle, naphtyle, anthryle et phénanthryle. L'expression arylalkyle désigne un groupe alkyle tel que défini ci-dessus, substitué par un ou plusieurs groupes aryle sur sa chaîne hydrocarbonée, le groupe aryle étant tel que défini ci-dessus. Des exemples en sont benzyle et triphénylméthyle. Par acyle, on entend un groupe R -CO- où R représente un alkyle tel que défini ci- dessus; ou bien un groupe Ar-CO- où Ar représente un groupe aryle tel que défini ci-dessus, ou bien un arylalkyle dans lequel "aryle" et "alkyle" sont tels que définis ci-dessus et dans lequel la partie aryle est éventuellement substituée e.g. par un alkyle. Par alcényle, on entend une chaîne hydrocarbonée insaturée, linéaire ou ramifiée, substituée ou non, présentant au moins une double liaison oléfinique, et plus préférablement une seule double liaison. De préférence, le groupe alcényle présente de 2 à 8 atomes de carbone, mieux encore de 2 à 6. Cette chaîne hydrocarbonée comprend éventuellement au moins un hétéroatome tel que O,N,S. Des exemples préférés de groupes alcényle sont les groupes allyle et homoallyle. Par alcynyle, on entend selon l'invention, une chaîne hydrocarbonée insaturée, linéaire ou ramifiée, substituée ou non, présentant au moins une triple liaison acétylénique, et plus préférablement une seule triple liaison. De préference, le groupe alcynyle présente de 2 à 8 atomes de carbone, mieux encore de 2 à 6 atomes de carbone. A titre d'exemple, on peut citer le groupe acétylényle, ainsi que le groupe propargyle. Cette chaîne hydrocarbonée comprend éventuellement au moins un hétéroatome tel que O,N,S. L'expression "ne représente rien" signifie que les substituants -T3, respectivement - T4, sont inexistants. En effet, dans la formule (Il), l'atome d'azote est trivalent, de telle sorte que lorsque A ou B représente N, l'atome d'azote ne peut présenter de substituant supplémentaire. De préférence, dans les ligands carbène de formule (Il) : - T3 et T4 représentent un atome d'hydrogène ou forment ensemble un phényle, -et/ou T, et T2, identiques ou différents, représentent (C,-C$)alkyle ou (C3- C8) cycloalkyle, de préférence dans le groupe de radicaux comprenant: méthyle, n- propyle, n-pentyle, néo-pentyle (-CH2-C(CH3)3), cyclopentyle, cyclohexyle, adamantyle, allyle (-CH2-CH=CH2), méthallyle (-CH2-C(CH3) =CH2), propargyle, homopropargyle ( (CH2)2 CCH), ou ---(CH2) C C C (CH3) 3 ou fCH2) C C Si(CH3)3 ou bien encore: (CH2)1 =1 à4-amine (par exemple N(CH3)2) ou (CH2).1 =1 à 4-alcoxy (par exemple O(CH3)2); - et/ou A et B représentent tous deux un atome de carbone. Selon une variante, les carbènes de formule (Il) correspondant au ligand Ly, peuvent présenter au moins deux noyaux condensés, c'est-à-dire que deux substituants au moins parmi T,, T2, T3 et T4, situés sur deux sommets adjacents, forment ensemble une chaîne hydrocarbonée saturée ou insaturée, présentant de préférence de 3 à 6 atomes de carbone. Par chaîne hydrocarbonée saturée ou insaturée, on entend une chaîne hydrocarbonée linéaire ou ramifiée pouvant présenter ou non une ou plusieurs insaturations de type double liaison oléfinique ou triple liaison acétylénique. Lorsque les carbènes (II) présentent deux noyaux condensés, ils répondent donc à l'une des formules suivantes, dans lesquelles (alk) représente une chaîne hydrocarbonée saturée ou insaturée: T4 /T1 T2 Les ligands La et L(3 produit de formule (I), peuvent représenter indépendamment un alcynyle de formule (111.1) ou un alcényle de formule (111.2) substitué par des radicaux z1 à z6 porteurs d'au moins un motif électroattracteur, actif vis à vis de l'insaturation Tc de La et L(3, pour promouvoir le ligandage avec le platine du complexe. Avantageusement, dans les formules (111.1) et (111.2), les restes électroattracteurs sont choisis dans le groupe comprenant: O O S S C OR17 C NR18R19; C SR21 C OR20; Cn,F2n,+1 dans laquelle: R17, R18, R19, R20 est un alkyle, un alcényle, un alcynyle ou un trialkylsilyle substitué ou non, et n' compris entre 1 et 50. A titre d'exemples de radicaux Z1 à z6, on peut citer: É ceux sélectionnés dans le groupe comprenant: -CN, -COOCH3, -COOCH2CH3, - CONC12H25, -COO-CH2-CH=CH2, É et dans les cas où les substituants Z1 et Z2 forment deux à deux et avec la triple liaison, dans (111.1), un cycle Cyl et où Z3 à z6 forment deux à deux, avec ou sans la double liaison, dans (111.2), un cycle Cy2, ces cycles Cyl et Cy2 sont indépendamment et de préférence, choisis dans le groupe comprenant les cycles suivants: Lorsque La et L(3 forment ensemble un ligand Lâ de formule (IV), ce dernier est de préférence du type de ceux dans lesquels YI et Y2 représentent, soit tous les deux CRaRb, soit tous les deux SiRCRd, de telle sorte que lesdits complexes ont, soit pour formule (IV. 1), soit pour formule (IV.2) : (IV.1) R Rd\Si R9 XSI R12 R13 Rd R14 (IV.2) où: les deux Ra, les deux Rb, les deux R, et les deux Rd. sont identiques entre eux, et R9 = R12; R10=R14; etR11 = R13. Selon une variante, les deux Rb dans (IV.2) forment ensemble: (a) soit une chaîne R X (Si X)-1 n R' dans laquelle n est un entier de 1 à 5; X est tel que défini ci-dessus; et R et R', identiques ou différents, prennent l'une quelconque des significations données ci-dessus pour R, ou Rd; (b) soit une chaîne hydrocarbonée saturée, de telle sorte que les deux substituants Rb, ensemble avec les deux atomes de silicium qui les portent et X, forment un cycle de 6 à 10 chaînons, de préférence de 6 à 8 chaînons. Lorsque les deux Rb forment la chaîne (a) dans (IV.2), on préfère que n valle 1 ou 2 et que R = Rd, les deux groupes Rd portés par les deux atomes de silicium étant identiques. En ce cas, Rd représente préférablement alkyle, par exemple méthyle. Mieux encore, dans ces composés, R' représente CR12=CR13R14; R13 = R11; R10 = R14; et R12 = R9. Dans ce cas, on préfère que X représente O dans (IV.2). Le ligand Lâ a alors pour formule: (IV.2.2) Parmi ces composés, on préfère que les deux Rd soient identiques. et avantageusement représente alkyle (par exemple méthyle). De façon préférée, n vaut 1 ou 2 et R = Rd, étant entendu que lorsque n vaut 2, un seul atome de silicium de la chaîne O-(SiRR'-O)n-peut être substitué par un ou deux groupes alcényle ou alcynyle. Mieux encore, R' _ --CR12=CR13R14 et R13 = R11; R10 = R14; et R12 = R9. Lorsque les deux Rc forment ensemble avec les deux atomes de silicium et le groupe X, la chaîne (b), on préfère que les deux groupes Rc, soient un cycle à 8 chaînons. En ce cas, on préfère que les deux Rd soient identiques. Le ligand Lâ a alors pour formule: où T représente alkyle, i est un nombre entier compris entre 0 et 5, T étant situé sur un ou plusieurs des sommets 1, 2, 3, 4 et 5 de la formule ci-dessus. De la même façon, lorsque Y1 et Y2 représentent CRaRb dans (IV.1), les deux groupes Ra liés à des atomes de carbone distincts peuvent former ensemble une chaîne hydrocarbonée saturée (c), de telle sorte que les deux groupes Ra ensemble avec les carbones qui les portent et X forment un cycle de 6 à 10 chaînons. De préférence, le cycle formé est un cycle à 8 chaînons, auquel cas le ligand Lâ a alors pour formule: R14 (1 V.2.3) où T représente alkyle; i est un nombre entier compris entre 0 et 5, T étant situé sur un ou plusieurs des sommets 1, 2, 3, 4 et 5 de la formule ci-dessus. Lorsque Rf et/ou Rg représente SiG1G2G3, on préfère que Rf et/ou Rg soit trialkylsilyle, par exemple SiG1G2G3 où G1 = G2 = G3 = alkyle. Des sous-groupes des ligands L8 des complexes métalliques entrant dans la composition selon l'invention, sont constitués des complexes pour lesquels: - X = O; Y1 et Y2 représentent indépendamment SiRcRd; ou - X = NRe; Y1 et Y2 représentent indépendamment CRaRb; ou - X = NRe; Y1 et Y2 représentent indépendamment SiRcRd; ou - X = CRfRg; Y1 et Y2 représentent indépendamment CRaRb; ou - X = CRfRg; Y1 et Y2 représentent indépendamment SiRcRd. Parmi ces ligands L8 de formule (IV), on préfère ceux pour lesquels: lorsque X représente O, Y1 et Y2 représentent indépendamment SiRCRd; ou lorsque X représente NRe, Y1 et Y2 représentent indépendamment CRaRb; ou lorsque X représente CRfRg, Y1 et Y2 représentent indépendamment CRaRb. En pratique, X représente O et Y1 et Y2 représentent indépendamment SiRcRd dans le ligand L8 de formule (IV). Dans le cadre de l'invention, l'expression "représentent indépendamment" signifie que les substituants désignés sont soit identiques soit différents. Par exemple, R10, R11, R13 et R14 sont des atomes d'hydrogène dans les ligands L8 de formule (IV). Des significations préférées de R9 et R12 sont notamment un atome d'hydrogène; un groupe alkyle; aryle éventuellement substitué par alkyle; et cycloalkyle éventuellement substitué par alkyle. Parmi ces significations préférées, il est particulièrement avantageux que R9 et R12, identiques, représentent un atome d'hydrogène; (C3-C$)cycloalkyle ou (C1-C$)alkyle. Par exemple, le ligand dioléfinique L8 de formule (IV) est symétrique, c'est-à-dire que R10 = R14; R11 = R13; R9 = R12 et les deux groupes Y1, Y2 sont: soit strictement R14 (IV.1.1) Rb identiques entre eux, soit Y, = CRaRb et Y2 = CRaRb où les deux Ra forment ensemble une chaîne symétrique, soit encore Y, = SiRCRd et Y2 = SiRCRd où les deux Rd forment ensemble une chaîne symétrique. Concernant le complexe du platine (a) selon l'invention, il convient de citer un premier groupe particulièrement préféré de complexes métalliques de formule (I.1) suivante: Fd /Rd// 7Si Pt Rd Rd dans laquelle: T, et T2 sont identiques et sont tels que définis ci-dessus; T3 et T4 sont tels que définis ci-dessus; R, et Rd sont tels que définis ci-dessus. Un deuxième groupe particulièrement préféré de catalyseurs C- de la composition selon l'invention comprend les complexes métalliques de formule (1.2) suivante: 15 T2 \ T3 N Z3 dans laquelle: T, et T2 sont identiques et sont tels que définis cidessus; T3 et T4 sont tels que définis ci-dessus; R, et Rd sont tels que définis ci-dessus. Un troisième groupe particulièrement préféré de complexes (a) selon l'invention comprend les complexes métalliques de formule (1.3) suivante: Z4 z5 \, 6 Pt:C \ NN /A\ Z6 / Z5 T1 T4 T2 Pt:C T4 T( dans laquelle: T, et T2 sont identiques et sont tels que définis ci-dessus; T3 et T4 sont tels que définis ci-dessus; Rd et Rd sont tels que définis ci-dessus. On évoque ci-après la préparation des complexes métalliques de formule (I) . Pareils complexes peuvent être obtenus à partir de complexes (I) dans lesquels Ly est de formule (II) et La et L8 forment ensemble un ligand de formule (IV), ces derniers étant déplacés in situ par des composés de formule (111.1) ou (111.2) . Ces complexes (I) dans lesquels Ly est de formule (II) et La et L3 forment ensemble un ligand de formule (IV) sont préparés de façon conventionnelle, par exemple à partir de complexes connus de l'état de la technique par échange de ligand, c'est-à-dire par addition du carbène approprié de formule (Il) à un complexe métallique du platine en solution, désigné complexe précurseur. Des complexes précurseurs appropriés sont, par exemple, le complexe de Karstedt de formule: Pt2[ViMe2Si-O-SiMe2Vi]3 dans laquelle Vi représente le radical vinyle. Ces ligands sont soit disponibles dans le commerce, soit facilement préparés par l'homme du métier à partir de composés commerciaux. Pour plus de détails, on peut se reporter aux informations données dans WO-A01/42258, en particulier aux pages 15 à 18 de ce document. Les carbènes de formule (II) peuvent être préparés par déprotonation de sels d'imidazolium, de sels de tétrazolium, de sels de triazolium, ou de sels de pyrazolium suivant le cas, sous l'action d'une base. Ces réactions peuvent être schématisées comme suit: T4,\ A,N base a> Il C: 13.N // T3 I II.1 T2 Dans ces schémas réactionnels, T,, T2, T3, T4, A et B sont tels que définis ci-dessus pour la formule I et X -représente un anion. La nature de l'anion X - n'est pas critique selon l'invention. L'anion X est l'anion dérivé d'un acide de Bronsted (acide protique) organique ou minéral. Habituellement, l'anion X - est dérivé d'un acide présentant un pKa inférieur à 6. De préférence, X - dérive d'un acide de pKa inférieur à 4, mieux encore inférieur à 2. Les pKa dont il est question ici sont les pKa des acides tels que mesurés dans l'eau. Des exemples d'acides sont: les acides carboxyliques comme l'acide acétique, l'acide benzoïque ou l'acide stéarique; les acides sulfoniques comme l'acide benzène sulfonique; et les acides phosphoniques comme l'acide phénylphosphonique. Selon l'invention, on préfère plus particulièrement les anions X -dérivés des acides HF, HCI, HBr, HI, H2SO4, HBF4 et H3PO4. Les bases utilisables pour la déprotonation des sels de formules (VI I I. 1) sont des bases fortes choisies parmi les hydrures de métal alcalin, les hydroxydes de métal alcalin, les carboxylates de métal alcalin, les alcoolates de métal alcalin et les amidures de métal alcalin. Des exemples de base appropriée sont donc l'hydrure de sodium, le méthylate de sodium, le tert-butylate de potassium, le diisopropylamidure de lithium et leurs mélanges. La réaction de déprotonation est de préférence réalisée dans un solvant capable de dissoudre au moins partiellement le sel de départ de formule (Vlll.1), ainsi que les autres réactifs. La nature du solvant dépend également de la force de la base. En effet, dans le cas d'une base forte et de sels de départ particulièrement réactifs, il peut être nécessaire d'opérer à basse température. Généralement, la température réactionnelle est comprise entre 40 C et 78 C, préférablement entre 30 et -50 C, mieux encore entre 25 et -40 C, par exemple entre 20 et -30 C. VIII.1 Des solvants utilisables dans le procédé de préparation des carbènes sont les éthers cycliques ou non, tels que l'éther de diéthyle, l'éther de diisopropyle, le tétrahydrofuranne, le dioxanne, le diméthoxyéthane ou l'éther diméthylique du diéthylèneglycol. Les méthodes de préparation des carbènes de formule (II) sont décrites dans WOA-01/42258, en particulier aux pages 20 et 21. Selon un mode de réalisation particulièrement préféré de l'invention, le complexe métallique de l'invention a pour formule: Pte L dans laquelle Ly est tel que défini ci-dessus. Une méthode simple de préparation de ce complexe consiste à faire réagir le carbène L'y avec le catalyseur de Karstedt de formule moyenne Pt2[ViMe2Si-O-SiMe2Vi]3 dans laquelle Vi représente le radical vinyle. Cette réaction peut être réalisée en masse ou dans un solvant. Des exemples de solvants appropriés sont les éthers cycliques ou non, les amides et les hydrocarbures aromatiques. La température de réaction varie habituellement entre 10 et 50 C, de préférence entre 15 et 35 C, très préférablement entre 20 et 25 C. Il est souhaitable d'opérer en présence d'un léger excès de carbène par rapport au platine. Pour plus de détails sur les façons de procéder, on peut se reporter aux informations données dans WO-A-02/098971, en particulier aux pages 40 à 43 de ce document. On complète ci-après la définition des autres complexes du platine mis en oeuvre dans le cas des associations b). Un groupe préféré desdits autres complexes du platine comprend les espèces suivantes: - l'acide hexachloroplatinique H2PtCI6 et ses dérivés; - les complexes de formule (PtCl2, oléfine)2, l'oléfine du complexe représentant notamment l'éthylène, le propylène, le butylène, le cyclohexène, le styrène; et - les complexes du platine et d'organopolysiloxanes vinylés tels que notamment le catalyseur de Karstedt. DEFINITIONS DES COMPOSITIONS SILICONES Les compositions polyorganosiloxanes durcissables C visées dans le cadre de la présente invention, présentées en un seul ou en plusieurs emballage(s) (mono- ou multicomposants), renferment un constituant principal formé d'un ou plusieurs constituant(s) polyorganosiloxane(s), un catalyseur approprié et éventuellement un ou plusieurs composé(s) pris dans le groupe formé par notamment: les charges renforçantes ou semirenforçantes ou de bourrage ou servant à adapter la rhéologie des compositions durcissables et les additifs auxiliaires habituellement utilisés dans ce domaine de la technique. Les polyorganosiloxanes, constituants principaux des compositions C visées dans la cadre de l'invention, peuvent être linéaires, ramifiés ou réticulés, et comporter des radicaux hydrocarbonés et/ou des groupements réactifs consistant dans des groupements alkényles et des atomes d'hydrogène. A noter que les compositions polyorganosiloxanes sont amplement décrites dans la littérature et notamment dans l'ouvrage de Walter NOLL: "Chemistry and Technology of Silicones", Academic Press, 1968, 2ème édition, pages 386 à 409. Plus précisément les polyorganosiloxanes, constituants principaux des compositions C visées dans le cadre de l'invention, sont constitués de motifs siloxyles de formule générale: RnSiO4 - n (V) et/ou de motifs siloxyles de formule: ZxRySiO4 - x - y (VI) formules dans lesquelles les divers symboles ont la signification suivante: - les symboles R, identiques ou différents, représentent chacun un groupement de nature hydrocarbonée non hydrolysable, ce radical pouvant être: * un radical alkyle, halogénoalkyle ayant de 1 à 5 atomes de carbone et comportant de 1 à 6 atomes de chlore et/ou de fluor, * des radicaux cycloalkyles et halogénocycloalkyles ayant de 3 à 8 atomes de carbone et contenant de 1 à 4 atomes de chlore et/ou de fluor, * des radicaux aryles, alkylaryles et halogénoaryles ayant de 6 à 8 atomes de carbone et contenant de 1 à 4 atomes de chlore et/ou de fluor, * des radicaux cyanoalkyles ayant de 3 à 4 atomes de carbone; les symboles Z, représentent chacun un atome d'hydrogène ou un groupe alkényle en C2-C6; - n = un nombre entier égal à 0, 1, 2 ou 3; x = un nombre entier égal à 0, 1, 2 ou 3; - y = un nombre entier égal à 0, 1, ou 2; la somme x + y se situe dans l'intervalle allant de 1 à 3. A titre illustratif, on peut citer parmi les radicaux organiques R, directement liés aux atomes de silicium: les groupes méthyle; éthyle; propyle; isopropyle; butyle; isobutyle; n-pentyle; t-butyle; chlorométhyle; dichlorométhyle; a-chloroéthyle; a,13-dichloroéthyle; fluorométhyle; difluorométhyle; a,f3-difluoroéthyle; trifluoro-3,3,3 propyle; trifluoro cyclopropyle; trifluoro-4,4,4 butyle; hexafluoro-3,3,4, 4,5,5 pentyle; 3-cyanoéthyle; y-cyanopropyle; phényle: p-chlorophényle; m-chlorophényle; dichloro-3,5 phényle; trichlorophényle; tétrachlorophényle; o-, p- ou m-tolyle; a,a,a-trifluorotolyle; xylyles comme diméthyl-2,3 phényle, diméthyl-3,4 phényle. Préférentiellement, les radicaux organiques R liés aux atomes de silicium sont des radicaux méthyle, phényle, ces radicaux pouvant être éventuellement halogénés ou bien encore des radicaux cyanoalkyle. Les symboles Z sont des atomes d'hydrogène ou des groupes alkényles qui sont de préférence des groupes vinyles. La nature du polyorganosiloxane et donc les rapports entre les motifs siloxyles (V) et (VI) et la répartition de ceux-ci est comme on le sait choisie en fonction du traitement de réticulation qui sera effectué sur la composition durcissable en vue de sa transformation en élastomère. Les compositions polyorganosiloxanes C, bicomposantes ou monocomposantes, réticulant à température ambiante ou à la chaleur par des réactions de polyaddition, essentiellement par réaction de groupements hydrogénosilylés sur des groupements alkényl-silylés, en présence d'un catalyseur métallique, généralement à base de platine, sont décrites par exemple dans les brevets US-A-3 220 972, 3 284 406, 3 436 366, 3 697 473 et 4 340 709. Les polyorganosiloxanes entrant dans ces compositions sont en général constitués par des couples à base d'une part d'un polysiloxane linéaire, ramifié ou réticulé constitué de motifs (VI) dans lesquels le reste Z représente un groupement alkényle en C2 - C6 et où x est au moins égal à 1, éventuellement associés à des motifs (V), et d'autre part d'un hydrogéno-polysiloxane linéaire, ramifié ou réticulé constitué de motifs (VI) dans lesquels le reste Z représente alors un atome d'hydrogène et où x est au moins égal à 1, éventuellement associés à des motifs (V). Dans le cas des compositions C réticulant par des réactions de polyaddition appelées RTV, le (ou les) constituant(s) polyorganosiloxane(s) porteur(s) de groupements alkényl-silylés présentent avantageusement une viscosité à 25 C au plus égale à 10 000 mPa.s et, de préférence, comprise entre 200 et 5 000 mPa.s. Dans le cas des compositions C réticulant par des réactions de polyaddition appelées LSR, le (ou les) constituant(s) polyorganosiloxane(s) porteur(s) de groupements alkényl-silylés ont une viscosité à 25 C supérieure à 1 000 mPa.s, se situant de préférence dans l'intervalle allant d'une valeur supérieure à 5 000 mPa.s à 200 000 mPa.s. Dans le cas des compositions C réticulant par des réactions de polyaddition appelées EVC de polyaddition, le (ou les) constituant(s) polyorganosiloxane(s) porteur(s) de groupements alkényl-silylés ont une viscosité à 25 C supérieure à 300 000 mPa.s et, de préférence comprise entre 1 million de mPa.s et 30 millions de mPa.s et même davantage. Dans les cas des compositions polyorganosiloxanes C appelées RTV, LSR ou EVC de polyaddition, le (ou les) constituant(s) polyorganosiloxane(s) porteur(s) de groupements hydrogéno-silylés ont généralement une viscosité à 25 C au plus égale à 10 000 mPa.s et, de préférence, comprise entre 5 et 1 000 mPa.s. Il peut aussi s'agir encore de compositions C durcissables à température élevée sous l'action de péroxydes organiques. Le polyorganosiloxane ou gomme entrant dans de telles compositions appelées EVC est alors constitué essentiellement de motifs siloxyles (V), éventuellement associés à des motifs (VI) dans lesquels le reste Z représente un groupement alkényle en C2 - C6 et où x est égal à 1. De tels EVC sont par exemple décrits dans les brevets US-A-3 142 655, 3 821 140, 3 836 489 et 3 839 266. Le constituant polyorganosiloxane de ces compositions EVC présente avantageusement une viscosité à 25 C au moins égale à 300 000 mPa.s et, de préférence, comprise entre 1 million et 30 millions de mPa.s et même davantage. Les compositions durcissables C visées dans le cadre de l'invention peuvent comporter en outre - à côté du (ou des) constituant(s) polyorganosiloxane(s), du catalyseur et éventuellement du (ou des) additif(s) auxiliaire(s) - des charges renforçantes ou semi-renforçantes ou de bourrage ou servant à adapter la rhéologie, qui sont de préférence choisies parmi les charges siliceuses. Les charges renforçantes sont généralement choisies parmi les silices de combustion et les silices de précipitation. Elles ont une surface spécifique, mesurée selon les méthodes BET, d'au moins 50 m2/g, de préférence supérieure à 100 m2/g, et une dimension moyenne des particules inférieure à 0,1 micromètre (pm). Ces silices peuvent être incorporées de préférence telles quelles ou après avoir été traitées par des composés organosiliciques habituellement utilisés pour cet usage. Parmi ces composés, figurent les méthylpolysiloxanes tels que l'hexaméthyldisiloxane, l'octaméthylcyclotétrasiloxane, des méthylpolysilazanes tels que l'hexaméthyldisilazane, l'hexaméthylcyclotrisilazane, des chlorosilanes tels que le diméthyldichlorosilane, le triméthylchlorosilane, le méthylvinyldichlorosilane, le diméthylvinylchlorosilane, des alcoxysilanes tels que le diméthyldiméthoxysilane, le diméthylvinyléthoxysilane, le triméthylméthoxysilane. Lors de ce traitement, les silices peuvent accroître leur poids de départ jusqu'à un taux de 20 %, de préférence 10 % environ. Les charges semi-renforçantes ou de bourrage ou servant à adapter la rhéologie ont une surface spécifique BET inférieure à 100 m2/g et un diamètre moyen particulaire supérieur à 0,1 pm et sont choisies de préférence parmi le quartz broyé, les argiles calcinées, les terres de diatomées et la zircone. On peut utiliser, quand on en a besoin, de 0,5 à 200 % en poids, de préférence de 1 à 150 % en poids de charge(s), par rapport au poids du (ou des) constituant(s) organopolysiloxane(s) des compositions C. Des compositions polyorganosiloxanes C préférées dans le cadre de la présente invention sont celles, monocomposantes ou bicomposantes, réticulant à température ambiante ou à la chaleur par des réactions de polyaddition, appelées RTV, qui comprennent: (a) 100 parties en poids d'au moins un polydiorganosiloxane choisi parmi les homopolymères et les copolymères linéaires présentant par molécule au moins 2 groupes vinyles liés à des atomes de silicium différents, situées dans la chaîne et/ou en bouts de chaîne, dont les autres radicaux organiques liés aux atomes de silicium sont choisis parmi les radicaux méthyle, éthyle et phényle, au moins 60 % molaire de ces autres radicaux (et de préférence la totalité de ces autres radicaux) étant des radicaux méthyle, et présentant une viscosité moyenne allant de 200 à 5 000 mPa.s à 25 C; (b) au moins un polyorganohydrogénosiloxane choisi parmi les homopolymères et les copolymères linéaires ou cycliques présentant par molécule en moyenne au moins 2 atomes d'hydrogène liés à des atomes de silicium différents et dont les radicaux organiques liés aux atomes de silicium sont choisis parmi les radicaux méthyle, éthyle et phényle, au moins 60 % molaire de ces radicaux (et de préférence la totalité de ces radicaux) étant des radicaux méthyle, et présentant une viscosité allant de 5 à 1 000 mPa.s à 25 C, le réactif (b) étant utilisé en quantité telle que le rapport molaire des fonctions hydrure de (b) sur les groupes vinyle de (a) est compris entre 1,0 et 10; (c) une quantité catalytiquement efficace d'un catalyseur au platine; (d) 0 à 120 partie(s) en poids, de préférence de 0 à 100 parties en poids, de charge(s) siliceuse(s) pour 100 parties en poids de l'ensemble des polyorganosiloxanes (a) + (b). Selon une variante de mise en oeuvre, jusqu'à 100 % en poids du réactif (a) est remplacé par une résine polyorganosiloxane comportant dans sa structure de 0,1 à 20 % en poids de groupe(s) vinyle(s), ladite structure présentant au moins deux motifs différents choisis parmi les motifs M (triorganosiloxyle), D (diorganosiloxyle), T(monoorganosiloxyle) et Q (SiO412), l'un au moins de ces motifs étant un motif T ou Q, le (ou les) groupe(s) vinyle (s) pouvant être porté(s) par les motifs M, D et/ou T. Le réactif (a) peut être avantageusement un polydiorganosiloxane linéaire dont la chaîne est constituée essentiellement de motifs (V) où n = 2, cette chaîne étant bloquée à chaque extrémité par un motif (VI) où Z = vinyle et où x = 1 et y = 2. Le réactif (b) peut être avantageusement: un polyorganohydrogénosiloxane linéaire, comportant dans sa structure au moins 3 atomes d'hydrogène liés au silicium, dont la chaîne est constituée essentiellement de motifs (VI) où Z = H et où x = y = 1, éventuellement associés à des motifs (V) où n = 2, cette chaîne étant bloquée à chaque extrémité par un motif (VI) où Z = H et où x = 1 et y = 2 ou par un motif (V) où n = 3; ou un mélange dudit polyorganohydrogénosiloxane avec un autre polyorganohydrogéno- siloxane linéaire dont la chaîne est constituée essentiellement de motifs (V) où n = 2, cette chaîne étant bloquée à chaque extrémité par un motif (VI) où Z = H et où x = 1 et y = 2. La quantité pondérale de catalyseur (c), calculée en partie en poids de platine-métal est généralement comprise entre 1 et 250 ppm, de préférence entre 2 et 100 ppm, basés sur le poids de l'ensemble des organosiloxanes (a) + (b). D'autres compositions polyorganosiloxanes C préférées sont celles, monocomposantes ou bicomposantes, réticulant à la chaleur par des réactions de polyaddition, appelées compositions LSR. Ces compositions répondent aux définitions données ci-avant à propos des compositions préférées appelées RTV, sauf en ce qui concerne la viscosité du réactif polydiorganosiloxane vinylé (a) qui cette fois est supérieure à 1000 mPa. s et se situe de préférence dans l'intervalle allant d'une valeur supérieure à 5 000 mPa.s à 200 000 mPa.s. D'autres compositions polyorganosiloxanes C préférées sont celles, monocomposantes ou bicomposantes, réticulant à la chaleur par des réactions de polyaddition, appelées compositions EVC de polyaddition, qui comprennent: (a') 100 parties en poids d'au moins une gomme polydiorganosiloxane qui est un homopolymère ou copolymère linéaire présentant par molécule au moins 2 groupes vinyles liés à des atomes de silicium différents, situés dans la chaîne et/ou en bouts de chaîne, dont les autres radicaux organiques liés aux atomes de silicium sont choisis parmi les radicaux méthyle, éthyle, phényle, au moins 60 % molaire de ces autres radicaux (et de préférence la totalité de ces autres radicaux) étant des radicaux méthyle, et ladite gomme présentant une viscosité supérieure à 300.000 mPa.s à 25 C et de préférence d'au moins 1 million de mPa.s; (b') au moins un polyorganohydrogénosiloxane choisi parmi les homopolymères et les copolymères linéaires, cycliques ou en réseau présentant par molécule au moins 3 atomes d'hydrogène liés à des atomes de silicium différents et dont les radicaux organiques liés aux atomes de silicium sont choisis parmi les radicaux méthyle, éthyle, phényle, au moins 60 % molaire de ces radicaux (et de préférence la totalité de ces radicaux) étant des radicaux méthyle, et présentant une viscosité allant de 5 à 1 000 mPa.s à 25 C, le réactif (b') étant utilisé en quantité telle que le rapport molaire des fonctions hydrure de (b') sur les groupes vinyle de (a') est compris entre 0,4 et 10 et de préférence entre 1,1 et 7; (c') une quantité catalytiquement efficace d'un catalyseur au platine; (d') 0,5 à 120 partie(s) en poids, de préférence de 1 à 100 parties en poids, de charge(s) siliceuse(s) pour 100 parties en poids de l'ensemble des polyorganosiloxanes (a') + (b'). La gomme (a') est constituée, le long de sa chaîne, de motifs (V) où n = 2, éventuellement associés à des motifs (VI) où Z = vinyle et où x = y = 1, et elle est bloquée à chaque extrémité de sa chaîne par un motif (VI) où Z = vinyle et où x = 1 et y = 2 ou par un motif (V) où n = 3. De façon avantageuse, on met en oeuvre à titre de constituant (b'), au moins un polyorganohydrogénosiloxane linéaire dont la chaîne est constituée essentiellement de motifs (VI) où Z = H et où x = y = 1, éventuellement associés à des motifs (V) où n = 2, cette chaîne étant bloquée à chaque extrémité par un motif (VI) où Z = H et où x = 1 et y = 2 ou par un motif (V) où n = 3. La quantité pondérale de catalyseur (c'), exprimée en partie en poids de platine-métal par rapport au poids de la gomme (a') et du composé hydrogéno-silylé (b'), est comprise entre 1 et 250 ppm et, de préférence, entre 3 et 100 ppm. D'autres compositions polyorganosiloxanes C préférées sont encore celles, 5 monocomposantes, appelées EVC, comprenant: (a") 100 parties en poids d'au moins une gomme polydiorganosiloxane qui est un homopolymére ou un copolymère linéaire présentant par molécule au moins 2 groupes vinyles liés à des atomes de silicium différents, situés dans la chaîne et/ou en bouts de chaîne, dont les autres radicaux organiques liés aux atomes de silicium sont choisis parmi les radicaux méthyle, éthyle, phényle, au moins 60 % molaire de ces autres radicaux (et de préférence la totalité de ces autres radicaux) étant des radicaux méthyle, et ladite gomme présentant une viscosité d'au moins 300 000 mPa.s à 25 C, et de préférence d'au moins 1 million de mPa.s; (b") 0,1 à 7 parties en poids d'un péroxyde organique; (c") 0,5 à 120 parties en poids, de préférence de 1 à 100 parties en poids, de charge(s) siliceuse(s) pour 100 parties en poids de gomme (a"). La gommes (a") peut être avantageusement: un polydiorganosiloxane linéaire dont la chaîne est constituée essentiellement de motifs (V) où n = 2, éventuellement associés à des motifs (VI) où Z = vinyle et où x = y = 1, et elle est bloquée à chaque extrémité de sa chaîne par un motif (VI) où Z = vinyle et où x = 1 et y = 2 ou un mélange dudit polydiorganosilxane avec un autre polydiorganosiloxane linéaire dont la chaîne est constitué essentiellement de motifs (V) où n = 2 et de motifs (VI) où z = vinyle et où x = y = 1, cette chaîne étant bloquée à chaque extrémité par un motif (V) où n = 3. Les péroxydes organiques (b") sont utilisés à raison de 0,1 à 7 parties, de préférence 0,5 à 3 parties, pour 100 parties des gommes (a"). Ils sont bien connus des techniciens et comprennent plus spécialement le péroxyde de benzoyle, le péroxyde de dichloro-2,4 benzoyle, le péroxyde de dicumyle, le bis(t-butylperoxy)-2,5 diméthyl-2,5 hexane, le perbenzoate de t-butyle, le carbonate de péroxy t-butyle et d'isopropyle, le péroxyde de di-t-butyle, le bis(t-butylpéroxy)-1,1 triméthyl-3,3,5 cyclohexane. La quantité de composé(s) particulier(s) du platine [additif(s) (a) + éventuellement (b)] utilisé(s) comme stabilisant, exprimée en partie en poids de platine élémentaire par rapport au poids total du (ou des) constituant(s) polyorganosiloxane(s) des compositions durcissables C [(a + b) ou (a' + b') ou (a")], se situe généralement dans l'intervalle allant de 1 à 250 ppm et, de préférence, de 2 à 100 ppm et, plus préférentiellement encore, de 3 à 70 ppm. Dans le cas des compositions C de type RTV, LCR ou EVC de polyaddition, le stabilisant platine mis en oeuvre peut avantageusement servir en même temps, dans le cadre des quantités indiquées ci-avant, de catalyseur pour les réactions de polyaddition présidant à la réticulation des compositions durcissables C. Les compositions silicones C, en plus des ingrédients [(a), (b), (c) et (d)], [(a'), (b'), (c') et (d')], [(a"), (b") et (Cl)] spécifiés ci-avant, contiennent éventuellement en outre additif(s) auxiliaire(s) (e) tels que notamment: au moins un produit dit "anti-structure" (el) ; et/ou au moins une résine polysiloxane (e2) ; et/ou au moins un agent à base d'un sel, d'un hydroxyde ou d'un oxyde métallique (e3) ; et/ou au moins un pigment (e4) pour fabriquer des articles colorés; et/ou au moins un composé à base de bore (e5) ; et/ou au moins une charge (e6) de type fondant et/ou de type lamellaire qui peut (peuvent) associé(s) ou non à une ou plusieurs espèce(s) minérale(s) appropriée(s) afin de donner naissance dans le cas d'un incendie à la formation d'une substance cendreuse isolante; et/ou au moins un agent d'adhérence (e7) ; et/ou au moins un retardateur de réticulation (e8) dans le cas des compostions silicones C réticulant par des réactions de polyadditions appelées RTV, LCR ou EVC de polyaddition. Plus précisément, le (ou les) additif(s) auxilliaire(s) (e), quand on en utilise un ou plusieurs, est (sont) représenté(s) par [pour 100 parties en poids de polymère(s) polyorganosiloxane(s) [(a + b) ou (a' + b') ou (a")] : - 0,1 à 15 parties en poids d'un produit dit "antistructure" (el) à base par exemple d'huile(s) polydiméthylsiloxane(s) de viscosité comprise entre 10 et 3000 mPa.s à 25 C et bloquée(s) à chaque extrémité de chaîne par des groupements hydroxy ou méthoxy et/ou d'huile(s) poly(méthylvinyl)siloxane de viscosité comprise entre 10 et 1000 mPa.s à 25 C et bloquée(s) à chaque extrémité de chaîne par des groupements hydroxy ou méthoxy et/ou d'huile(s) poly(méthylphényl) siloxane de viscosité comprise entre 10 et 1000 mPa.s à 25 C et bloquée(s) à chaque extrémité de chaîne par des groupements hydroxy ou méthoxy; et/ou - 0,1 à 5 parties de résine(s) polysiloxane(s) (e2) représentée(s) par: des résines dites MQ comprenant essentiellement des unités R"'3SiOo, 5 et SiO2 dans lesquelles Rreprésente des groupements hydrocarbonés monovalents éventuellement halogénés ayant moins de 7 atomes de carbone, le rapport pondéral R"'3SiOo,5 sur SiO2 étant compris entre 0,5/1 et 1/2/1; des résines M'Q comprenant essentiellement des unités HR"'2SiOo5 5 et SiO2 dans lesquelles R"' a la signification donnée ci-dessus, le rapport pondéral HR"'2SiOo,5 sur SiO2 étant compris entre 0,5/1 et 10/1; et/ou - 0,01 à 10 parties d'agent(s) (e3) tels que notamment: un sel métallique d'acide organique, comme un sel de fer ou de cérium, par exemple l'octoate de fer ou de cérium (proportions allant plus spécifiquement de 0,01 à 1 partie) ; un oxyde de cérium, un hydroxyde de cérium, un oxyde de titane, un oxyde de fer (proportions allant plus spécifiquement de 0,1 à 10 parties) ; l'oxyde CaO, l'oxyde MgO (proportions allant plus spécifiquement de 0,01 à 0,4 parties) ; la zircone; l'alumine hydratée ou non; et/ou - 0,01 à 5 parties de pigment(s) coloré(s) (e4) ; et/ou 0,01 à 3 parties de composé(s) (e5) à base de bore, comme l'acide borique et ses dérivés, par exemple du type ester d'alkyle ayant de 1 à 3 atomes de carbone; et/ou 0,2 à 30 parties d'une charge (e6) de type fondant comme par exemple le ZnOet/ou de type lamellaire comme par exemple le mica, associé éventuellement à un oxyde métallique TiO2 et/ou une wollastonite; et/ou 0,01 à 2 parties d'un agent d'adhérence (e7) choisi par exemple parmi les composés organosiliques portant à la fois (1) des groupes hydrolysables liés à l'atome de silicium et (2) des groupes organiques substitués par des radicaux choisis dans le groupe des radicaux isocyanato, époxy, alkényle, isocyanurate et (méth)acrylate; et/ou - 0,005 à 5 parties, de préférence de 0,01 à 3 parties d'un retardateur de réticulation (e8) choisi par exemple parmi: les amines organiques, les silazanes, les oximes organiques, les diesters de diacides carboxyliques, les cétones acétyléniques et surtout, et il s'agit là des inhibiteurs préférés, les alcools acétyléniques (cf. par exemple FR-A-1 528 464, 2 372 874 et 2 704 553) et les polydiorganosiloxanes cycliques constitués essentiellement de motifs (VI) où Z = vinyle et où x = y = 1, éventuellement associés à des motifs (V) où n = 2. C'est ainsi que les compositions polyorganosiloxanes C contenant en plus l'additif stabilisant peuvent être des compositions monocomposantes, c'est-à-dire livrées dans un seul emballage; si la composition doit être stockée avant son utilisation, il peut être souhaitable d'ajouter, dans le cas des compositions RTV, LSR et EVC de polyaddition, une quantité efficace d'un inhibiteur (dont on a parlé ci-avant) de l'action catalytique du platine qui disparaît par chauffage lors de la réticulation de la composition. Ces compositions C contenant en plus l'additif stabilisant peuvent être aussi des compositions bicomposantes, c'est-à-dire livrées dans deux emballages distincts, dont un seul d'entre eux comporte le catalyseur de réticulation; pour l'obtention de l'élastomère, on mélange le contenu des deux emballages et la réticulation a lieu grâce au catalyseur. De pareilles compositions monocomposantes et bicomposantes sont bien connues de l'homme de métier. La réticulation des compositions durcissables C contenant en plus l'additif stabilisant pour l'obtention des élastomères peut être effectuée d'une manière connue en soi à la température ambiante (23 C) ou à des températures allant par exemple de 40 C à 250 C selon le type de la composition (RTV, LSR, EVC de polyaddition ou EVC) mise en oeuvre. Les exemples suivants sont donnés à titre illustratif et ils ne peuvent pas être considérés comme une limite de la portée de l'invention, Exemples 1 à 5: 1 - Préparation du carbène de formule: N C6H11 (cf. Chem. Eur. J. 1996, 2, 1627). Pour cette réaction, toute la verrerie utilisée est séchée à l'étuve à 150 C pendant une nuit puis refroidie sous argon. Le THF est distillé sur sodium/benzophénone juste avant utilisation. Un tricol de 100 ml est chargé avec 2,70 g (10 mmol) de chlorure de 1,3dicyclohexylimidazolinium puis purgé par un courant d'argon avant d'être mis en suspension dans 20 ml de THF. Environ 50 ml d'ammoniac sont ensuite condensés à - 78 C dans le tricol entraînant la dissolution partielle du sel. Le bain acétone/carboglace est retiré et 270 mg de NaH à 95% (10,7 mmol - 1,07 éq.) sont ajoutés lentement à l'aide d'une ampoule à solide. Chaque addition de NaH est suivie par un dégagement gazeux important (H2) et le sel en suspension se dissout progressivement. Le mélange réactionnel est agité pendant 1 h30 au reflux du solvant. L'ammoniac est ensuite évaporé et une solution jaune pâle est obtenue ainsi qu'un solide en suspension (NaCI). Cette solution dont la concentration en carbène est de 0,5M dans le THF est utilisée immédiatement pour la préparation des complexes. 2 Préparation du complexe platine-carbène de formule: CH3\ CH3 Si p Pt On prépare une solution de Karstedt à 10% en poids en platine (soit 1,52 mmol de platine) conformément à la procédure décrite dans US 3 775 452. A 3 g de cette solution, maintenue sous agitation et diluée dans 10 ml de tétrahydrofuranne, on ajoute goutte à goutte à l'aide d'une ampoule à brome, 3,2 ml d'une solution 0,5 M du carbène de formule: :C N C6H11 dans le tétrahydrofurane. L'addition est complète au bout de 10 minutes. Le mélange réactionnel est ensuite agité pendant 50 minutes à température ambiante. Le cas échéant, le léger insoluble est filtré et le mélange réactionnel est concentré sous vide. Après concentration, un résidu visqueux légèrement jaune est obtenu. En quelques heures, un solide blanc abondant précipite dans le divinyltétraméthyldisiloxane résiduel. Celui-ci est filtré, lavé par quelques millilitres d'hexaméthyldisiloxane, puis de pentane. On obtient ainsi 570 mg (rendement 60%) d'une poudre blanche analytiquement pure. Une fraction de cette poudre est recristallisée dans un mélange dichlorométhane/éthanol absolu. Les cristaux résultants sont analysés par diffraction des rayons X. L'analyse confirme la structure du complexe obtenu. 3. Préparation de la composition silicone: Dans un pétrin malaxeur à bras en Z, on mélange à température ambiante (23 C) : - 92 parties en poids d'un polydiméthylsiloxane bloqué à chacune de ses extrémités par un motif diméthylvinylsiloxy, contenant 450 ppm de groupements terminaux diméthylvinylsiloxy; - 8 parties en poids d'un poly(diméthyl)(méthylvinyl) siloxane bloqué à chacune de ses deux extrémités par un motif triméthylsiloxy, contenant dans la chaîne 76 000 ppm de groupes méthylvinylsiloxy, ayant une viscosité de 400 000 mPa.s à 25 C; - 3,3 parties en poids d'une huile polydiméthylsiloxane bloquée à ses deux extrémités par des motifs diméthylhydroxysiloxy, contenant 8,5 % en poids d'OH, de viscosité 50 mPa.s à 25 C; - 33 parties en poids de silice de combustion ayant une surface spécifique de 150 m2/g; et 0,3 partie en poids de chaux vive pulvérulente. Après homogénéisation, le mélange obtenu est fractionné en plusieurs portions. Chacune des portions homogènes est ensuite travaillée sur un mélangeur à deux cylindres fonctionnant à température ambiante au moyen duquel on introduit: - un composé du platine dont la nature et les proportions sont indiquées dans le tableau 1 ci-après (les proportions indiquées sont exprimées en ppm de platine métal rapporté au poids de la composition totale) ; - 1,25 partie en poids de péroxyde de 2,4dichlorobenzoyle à 50% en poids, pour 100 parties du mélange de la fraction homogène à réticuler. Tableau 1 COMPOSES DU PLATINE Exemples Essais Aucun H2PtCI6 Pt de Complexe Karstedt Pt-Carbène(') Témoin 1 0 0 0 0 Témoin 2 0 7 0 0 Témoin 3 0 14 0 0 Témoin 4 0 28 0 0 Témoin 5 0 56 0 0 Témoin 6 0 0 7 0 Témoin 7 0 0 14 0 Témoin 8 0 0 28 0 Témoin 9 0 0 56 0 Exemple 1 0 0 0 3,5 Exemple 2 0 0 0 7 Exemple 3 0 0 0 14 Exemple 4 0 0 0 28 Exemple 5 0 0 0 56 (*) : complexe préparé selon le mode opératoire décrit dans les paragraphes 1 et 2 ci- avant. 4. Caractérisation de la composition: On procède à la vulcanisation de chaque fraction par pressage à chaud dans des moules appropriés permettant la réalisation de plaques échantillon de 2 mm d'épaisseur; la vulcanisation est réalisée pendant 10 minutes à 115 C. La résistance thermique est évaluée par la teneur en résidus à l'issue d'une analyse thermogravimétrique réalisée à l'aide d'une thermobalance TGA de Mettler; on opère sur des morceaux de 20 mg prélevés dans des plaques échantillon, selon un protocole de montée en température de 80 C par minutes jusqu'à 700 C; Les résultats obtenus sont reportés dans le tableau 2 donné ci-après: Tableau 2: pertes de masse en % en poids Exemples COMPOSES DU PLATINE Perte de Essais masse en % en poids Aucun H2PtCI6 Pt de Complexe Karstedt Pt-Carbène Témoin 1 0 0 0 0 68 Témoin 2 0 7 0 0 63 Témoin 3 0 14 0 0 61 Témoin 4 0 28 0 0 50 Témoin 5 0 56 0 0 47 Témoin 6 0 0 7 0 57 Témoin 7 0 0 14 0 45 Témoin 8 0 0 28 0 46 Témoin 9 0 0 56 0 41 Exemple 1 0 0 0 3,5 38 Exemple 2 0 0 0 7 32 Exemple 3 0 0 0 14 29 Exemple 4 0 0 0 28 28 Exemple 5 0 0 0 56 27 Les résultats du tableau 2 ci-dessus montrent clairement la similitude des 5 comportements enregistrés avec l'acide chloroplatinique et le platine de Karstedt, tandis que la dégradation est bien moindre, dès les plus faibles proportions, avec l'emploi du complexe platine-carbène. Exemples 6 et 7: 1. Préparation de la composition silicone: Dans un mélangeur à turbine de laboratoire, on introduit: - 74,8 parties en poids d'une suspension qui contient: É 14,96 parties en poids de silice de pyrogénation, développant une surface spécifique BET de 200 m2/g, traitées en surface par de l'hexaméthydisilazane (selon les indications données dans le document WOA-98/58997, pages 6 à 19) ; É 59,84 parties en poids d'une huile polydiméthylsiloxane bloquée à chacune des extrémités des chaînes par un motif diméthylvinylsiloxy, ayant une viscosité de 1600 mPa.s à 25 C; - 17, 3 parties en poids d'un prémélange contenant: 40% en poids de quartz broyé ; 8% en poids d'oxyde de titane; 0,3% en poids de méthacryloxypropyltriméthoxysilane dans une huile polydiméthylsiloxane bloquée à chacune des extrémités des chaînes par un motif diméthylvinylsiloxy ayant une viscosité de 2000 mPa.s à 25 C; 0,075 partie en poids de triméthyl-3, 7, 11 dodécyne-1 01-3; et - 6,85 parties en poids d'une huile poly(diméthyl)(hydrogénométhyl)siloxane bloquée à chacune des extrémités des chaînes par un motif hydrogénodiméthylsiloxy, ayant une viscosité de 25 mPa.s à 25 C et contenant au total 7,9% en poids de fonctions Si-H, dont 6% en poids de fonctions Si-H apportées par les motifs internes hydrogénométhylsiloxy. Après homogénéisation, le mélange obtenu est fractionné en plusieurs portions. Dans chacune des portions homogènes on introduit à température ambiante un composé du platine dont la nature et les proportions sont indiquées dans le tableau 3 ci-après (les proportions indiquées sont exprimées en ppm de platine métal par rapport au poids de la composition totale) ; Tableau 3 COMPOSES DU PLATINE Exemples Essais Aucun Pt de Complexe Karstedt Pt-Ca rbène(*) Témoin 10 0 25 0 Témoin 11 0 50 0 Exemple 6 0 0 25 Exemple 7 0 25 3,5 (*) : complexe préparé selon le mode opératoire décrit dans les paragraphes 1 et 2 des exemples 1 à 5 précités. 2. Caractérisation de la composition: On procède à la vulcanisation de chaque fraction de la manière suivante: après désaération, la fraction est coulée dans un moule approprié lui-même placé dans une étuve ventilée d'abord pendant 1 heure à 80 C puis pendant 1 autre heure à 120 C. La résistance thermique est évaluée par la teneur en résidus à l'issue d'une analyse thermogravimétrique réalisée à l'aide d'une thermobalance TGA de Mettler; on opère sur des morceaux de 20 mg prélevés dans des plaques échantillon, selon un protocole de montée en température de 20 C par minutes jusqu'à 700 C; Les résultats obtenus sont reportés dans le tableau 4 donné ci-après: Tableau 4: pertes de masse en % en poids Exemples COMPOSES DU PLATINE Perte de Essais masse en 0/0 en poids Aucun Pt de Complexe Karstedt Pt-Carbène Témoin 10 0 25 0 54 Témoin 11 0 50 0 53 Exemple 6 0 0 25 51 Exemple 7 0 25 3,5 49 Une autre façon d'apprécier la stabilité thermique est de suivre l'évolution de dureté Shore A d'élastomère (caractéristique mesurée selon les conditions de la norme DIN 53505) à l'issue d'un recuit de 36 heures à 250 C. Le tableau 5 rassemble les résultats obtenus: Tableau 5: COMPOSES DU PLATINE Exemples Augmentation Essais de dureté en % Aucun Pt de Complexe Karstedt Pt-Carbène Témoin 10 0 25 0 33 Témoin 11 0 50 0 37 Exemple 5 0 0 25 26 Exemple 6 0 25 3,5 27 Les résultats présentés dans les tableaux 4 et 5 montrent le bénéfice qu'il y a à utiliser le complexe carbènique du platine, pris seul ou en association avec le platine de Karsdetd. REVENDICATIONS 1 - Utilisation, comme additifs stabilisants permettant d'améliorer la résistance contre la dégradation des élastomères silicones sous l'effet de très hautes températures: > de platine, > dans une composition polyorganosiloxane C destinée à l'obtention d'un élastomère silicone, soit réticulant à température élevée sous l'action de péroxydes organiques, soit réticulant à température ambiante ou à la chaleur par des réactions de polyaddition en présence d'un catalyseur métallique, > ladite utilisation étant caractérisée en ce que le platine est sous forme d'au moins un composé choisi dans le groupe consistant en: a) au moins un complexe du platine sélectionné parmi les produits de formule (I) : Pt Ly Lp (I) dans laquelle: - Ly représente un carbène de formule (II) : dans laquelle: ^ A et B représentent indépendamment C ou N, étant entendu que lorsque A représente N, alors T4 ne représente rien et lorsque B représente N, alors T3 ne représente rien; ^ T3 et T4 représentent indépendamment un atome d'hydrogène; un groupe alkyle; cycloalkyle éventuellement substitué par alkyle ou alkoxy; aryle éventuellement substitué par alkyle ou alkoxy; 25 alcényle; alcynyle; ou arylalkyle dans lequel la partie aryle est éventuellement substituée par alkyle ou alkoxy; ou bien T3 et T4 peuvent former ensemble et avec A et B quand ceux-ci représentent chacun un atome de carbone, un aryle; T, et T2 représentent indépendamment un groupe alkyle; un groupe alkyle éventuellement substitué par alkyle; un groupe alkyle perfluoré ou éventuellement substitué par un groupe perfluoroalkyle; cycloalkyle éventuellement substitué par alkyle ou alkoxy; aryle éventuellement substitué par alkyle ou alkoxy; alcényle; alcynyle; ou arylalkyle dans lequel la partie aryle est éventuellement substituée par alkyle ou alkoxy; ou bien ^ T, et T2 représentent indépendamment un radical monovalent de formule (V) suivante: V, V2 (V) dans laquelle: É V, est un radical divalent hydrocarboné, É V2 est un radical monovalent choisi dans le groupe des substituants suivants: É alcoxy, -OR avec R correspondant à alkyle, aryle, É amine N(R )2 avec R correspondant à hydrogène, alkyle, aryle, ^ T, et T2 représentent indépendamment un radical monovalent de formule (W) suivante: W, w W2 (W) dans laquelle: É W, est un radical divalent hydrocarboné, É w représente: R1C=CR' avec R' correspondant à H ou alkyle ou CC É W2 est un radical monovalent choisi dans le groupe des substituants suivants: 4 R2 = alkyle, H; 4 Si-alkyle ou Si-alcoxy, 4 cétone, tÉ carboxy, 4 amide, 4 acyle, ^ ou bien encore les substituants T1, T2, T3 et T4 peuvent former deux à deux, lorsqu'ils sont situés sur deux sommets adjacents dans la formule (Il), une chaîne hydrocarbonée saturée ou insaturée; - La et La sont des ligands identiques ou différents entre eux et - représentent chacun: Z1 Z2 avec dans ces formules (111.1) et (111.2) : Z1 z2, z3, z4, z5, Z6 É représentant indépendamment chacun: f. l'hydrogène, g. un halogène, h. un cyano, i. un groupe hydrocarboné électroattracteur saturé ou non saturé, j. deux Z'à6 vicinaux pouvant former ensemble un cycle électroattracteur différent du carbène Ly de formule (Il) et comportant éventuellement des hétéroatomes (de préférence O, N, S); É ou les substituants Z1 et Z2 forment ensemble, dans (111.1), un radical monovalent alcényle comportant au moins un reste électroattracteur; É ou bien encore Z3 à Z6 forment deux à deux, dans (111.2), un radical monovalent alcényle comportant au moins un reste électroattracteur; 4 ou forment ensemble le ligand Lb de formule (IV) : (111.2) dans laquelle: É Y1 et Y2 représentent indépendamment l'un de l'autre CRaRb ou SiRcRd; É X représente O, NRe ou CRfR9; É R10, R11, R13et R14, identiques ou différents, sont choisis parmi un atome d'hydrogène, un groupe alkyle et un groupe aryle éventuellement substitué par alkyle; É R9, R12, Ra, Rb et Re sont indépendamment choisis parmi un atome d'hydrogène; un groupe alkyle; acyle; aryle éventuellement substitué par alkyle; cycloalkyle éventuellement substitué par alkyle; et arylalkyle dans lequel la partie aryle est éventuellement substitué par alkyle; É Rd et Rd sont indépendamment choisis parmi alkyle; aryle éventuellement substitué par alkyle; cycloalkyle éventuellement substitué par alkyle; et arylalkyle dans lequel la partie aryle est éventuellement substituée par alkyle; ou bien É lorsque Y1 et Y2 représentent indépendamment SiRcRd, deux groupes Rd liés à deux atomes de silicium distincts forment ensemble une chaîne de formule: R 1 X (Si X) 1 n R' dans laquelle n est un entier de 1 à 5; X est tel que défini ci-dessus; R et R', identiques ou différents, prennent l'une quelconque des significations données ci-dessus pour Rb ou Rd; ou bien 30 lorsque Y1 et Y2 représentent indépendamment SiRCRd, deux groupes R, liés à des atomes de silicium distincts forment ensemble une chaîne hydrocarbonée saturée, les deux groupes R, ensemble avec lesdits atomes de silicium et X formant un cycle de 6 à 10 chaînons; ou bien É lorsque Y1 et Y2 représentent indépendamment CRaRb, deux groupes Ra liés à des atomes de carbone distincts forment ensemble une chaîne hydrocarbonée saturée, les deux groupes Ra ensemble avec les atomes de carbone qui les portent et X forment un cycle de 6 à 10 chaînons; et É Rf et Rg représentent indépendamment l'un de l'autre un atome d'hydrogène; un groupe alkyle; acyle; aryle éventuellement substitué par alkyle; cycloalkyle éventuellement substitué par alkyle; arylalkyle dans lequel la partie aryle est éventuellement substituée par alkyle; un atome d'halogène; un groupe alcényle; un groupe alcynyle; ou un groupe SiG1G2G3 ou G1, G2 et G3 sont indépendamment l'un de l'autre alkyle; alkoxy; aryle éventuellement substitué par alkyle ou alkoxy; ou arylalkyle dans lequel la partie aryle est éventuellement substituée par alkyle ou alkoxy; b) une association de a) avec au moins un autre complexe du platine sélectionné parmi les complexes: du platine au degré d'oxydation zéro, du platine au degré d'oxydation +2 ou du platine au degré d'oxydation +4. 2 - Utilisation selon la revendication 1, caractérisée en ce que dans les ligands carbène de formule (II) : - T3 et T4 représentent un atome d'hydrogène ou forment ensemble un phényle, - et/ou T1 et T2, identiques ou différents, représentent (C1-C8)alkyle ou (C3- C8) cycloalkyle, ou allyle (-CH2-CH=CH2) ou méthallyle (-CH2-C(CH3)=CH2) ou propargyle ( (Cl2) 2--CCH) (CH2) C C C (CH3)3 ou ou (CH2) y 1C C S i(CH3)3 ou -(CH2).1 _1 a4-amine 35 ou (CH2)7=1 4-alcoxy; 10 15 20 et/ou A et B représentent tous deux un atome de carbone. 3 - Utilisation selon la revendication 1 ou 2, caractérisée en ce que dans les formules (111.1) et (111.2), les restes électroattracteurs sont choisis dans le groupe comprenant: O O S S Cn^ F2n,+, Il Il; C OR20 C NR18R19; C SR2, C OR17 dans laquelle: R17, R18, R19, R20 est un alkyle, un alcényle, un alcynyle ou un trialkylsilyle substitué ou non, et n' compris entre 1 et 50. 4 - Utilisation selon l'une quelconque des revendications 1 à 3, caractérisée en ce que La et L(3 forment ensemble un ligand Lâ de formule (IV) dans laquelle Y, et Y2 représentent, soit tous les deux CRaRb, soit tous les deux SiRcRd, de telle sorte que lesdits complexes ont, soit pour formule (IV.1), soit pour formule (IV.2) : (IV.1) (IV.2) où : les deux Ra, les deux Rb, les deux R, et les deux Rd. sont identiques entre eux, et R9 = R12; R10=R14; et R11 = R13. - Utilisation selon l'une quelconque des revendications 1 à 4, caractérisée en ce que les 20 complexes du platine (a) sont les complexes métalliques de formule (1.1) suivante: T2 \ T3 Rd/Rd N Si / O Pt:C Rc Rd / T4 T1 dans laquelle: T, et T2 sont identiques et sont tels que définis ci-dessus; T3 et T4 sont tels que définis ci-dessus; R, et Rd sont tels que définis ci-dessus. 6 - Utilisation selon l'une quelconque des revendications 1 à 5, caractérisée en ce que b) est une association de a) avec un autre complexe du platine sélectionné parmi: - l'acide hexachloroplatinique H2PtCI6 et ses dérivés; - les complexes de formule (PtCl2, oléfine)2, l'oléfine du complexe représentant notamment l'éthylène, le propylène, le butylène, le cyclohexène, le styrène; et - les complexes du platine et d'organopolysiloxanes vinylés. 7 - Utilisation selon l'une quelconque des revendications 1 à 6, caractérisée en ce que la quantité de composé(s) particulier(s) du platine [additif(s) stabilisant(s) (a) + éventuellement (b)], exprimée en partie en poids de platine élémentaire par rapport au poids total du (ou des) constituant(s) polyorganosiloxane(s) des compositions durcissables C, se situe généralement dans l'intervalle allant de 1 à 250 ppm. 8 - Utilisation selon l'une quelconque des revendications 1 à 7, caractérisée en ce que les compositions polyorganosiloxanes durcissables C, présentées en un seul ou en plusieurs emballage(s) (mono- ou multicomposants), renferment un constituant principal formé d'un ou plusieurs constituant(s) polyorganosiloxane(s), un catalyseur approprié et éventuellement un ou plusieurs composé(s) pris dans le groupe formé par notamment: des charges renforçantes ou semi-renforçantes ou de bourrage ou servant à adapter la rhéologie des compositions durcissables et les additifs auxiliaires habituellement utilisés dans ce domaine de la technique. 9 - Utilisation selon la revendication 8, caractérisée en ce que les polyorganosiloxanes, constituants principaux des compositions C visées dans le cadre de l'invention, sont 30 constitués de motifs siloxyles de formule générale: RnSiO4 - n (V) et/ou de motifs siloxyles de formule: ZxRySiO4-x-v (VI) 2 formules dans lesquelles les divers symboles ont la signification suivante: les symboles R, identiques ou différents, représentent chacun un groupement de nature hydrocarbonée non hydrolysable, ce radical pouvant être: * un radical alkyle, halogénoalkyle ayant de 1 à 5 atomes de carbone et comportant de 1 à 6 atomes de chlore et/ou de fluor, * des radicaux cycloalkyles et halogénocycloalkyles ayant de 3 à 8 atomes de carbone et contenant de 1 à 4 atomes de chlore et/ou de fluor, * des radicaux aryles, alkylaryles et halogénoaryles ayant de 6 à 8 atomes de carbone et contenant de 1 à 4 atomes de chlore et/ou de fluor, * des radicaux cyanoalkyles ayant de 3 à 4 atomes de carbone; - les symboles Z, représentent chacun un atome d'hydrogène ou un groupe alkényle en C2-06; n = un nombre entier égal à 0, 1, 2 ou 3; x = un nombre entier égal à 0, 1, 2 ou 3; y = un nombre entier égal à 0, 1, ou 2; la somme x + y se situe dans l'intervalle allant de 1 à 3. - Utilisation selon la revendication 8 ou 9, caractérisée en ce que les compositions polyorganosiloxanes C sont celles, monocomposantes ou bicomposantes, réticulant à température ambiante ou à la chaleur par des réactions de polyaddition, appelées RTV, qui comprennent: (a) 100 parties en poids d'au moins un polydiorganosiloxane choisi parmi les homopolymères et les copolymères linéaires présentant par molécule au moins 2 groupes vinyles liés à des atomes de silicium différents, situées dans la chaîne et/ou en bouts de chaîne, dont les autres radicaux organiques liés aux atomes de silicium sont choisis parmi les radicaux méthyle, éthyle et phényle, au moins 60 % molaire de ces autres radicaux étant des radicaux méthyle, et présentant une viscosité moyenne allant de 200 à 5 000 mPa.s à 25 C; (b) au moins un polyorganohydrogénosiloxane choisi parmi les homopolymères et les copolymères linéaires ou cycliques présentant par molécule en moyenne au moins 2 atomes d'hydrogène liés à des atomes de silicium différents et dont les radicaux organiques liés aux atomes de silicium sont choisis parmi les radicaux méthyle, éthyle et phényle, au moins 60 % molaire de ces radicaux étant des radicaux méthyle, et présentant une viscosité allant de 5 à 1 000 mPa.s à 25 C, le réactif (b) étant utilisé en quantité telle que le rapport molaire des fonctions hydrure de (b) sur les groupes vinyle de (a) est compris entre 1,0 et 10; (c) une quantité catalytiquement efficace d'un catalyseur au platine; (d) 0 à 120 partie(s) en poids de charge(s) siliceuse(s) pour 100 parties en poids de l'ensemble des polyorganosiloxanes (a) + (b). 11 - Utilisation selon les revendications 8 à 10, caractérisée en ce que les compositions polyorganosiloxanes C sont celles, monocomposantes ou bicomposantes, réticulant à la chaleur par des réactions de polyaddition, appelées compositions LSR, ces compositions répondant aux définitions données ci-avant dans la revendication 10 à propos des compositions préférées appelées RTV, sauf en ce qui concerne la viscosité du réactif polydiorganosiloxane vinylé (a) qui cette fois est supérieure à 1 000 mPa. s. 12 - Utilisation selon la revendication 8 ou 9, caractérisée en ce que les compositions polyorganosiloxanes C sont celles sont celles, monocomposantes ou bicomposantes, réticulant à la chaleur par des réactions de polyaddition, appelées compositions EVC de polyaddition, qui comprennent: (a') 100 parties en poids d'au moins une gomme polydiorganosiloxane qui est un homopolymère ou copolymère linéaire présentant par molécule au moins 2 groupes vinyles liés à des atomes de silicium différents, situés dans la chaîne et/ou en bouts de chaîne, dont les autres radicaux organiques liés aux atomes de silicium sont choisis parmi les radicaux méthyle, éthyle, phényle, au moins 60 % molaire de ces autres radicaux étant des radicaux méthyle, et ladite gomme présentant une viscosité supérieure à 300.000 mPa.s à 25 C; (b') au moins un polyorganohydrogénosiloxane choisi parmi les homopolymères et les copolymères linéaires, cycliques ou en réseau présentant par molécule au moins 3 atomes d'hydrogène liés à des atomes de silicium différents et dont les radicaux organiques liés aux atomes de silicium sont choisis parmi les radicaux méthyle, éthyle, phényle, au moins 60 % molaire de ces radicaux étant des radicaux méthyle, et présentant une viscosité allant de 5 à 1 000 mPa.s à 25 C, le réactif (b') étant utilisé en quantité telle que le rapport molaire des fonctions hydrure de (b') sur les groupes vinyle de (a') est compris entre 0,4 et 10; (c') une quantité catalytiquement efficace d'un catalyseur au platine; (d') 0,5 à 120 partie(s) en poids de charge(s) siliceuse(s) pour 100 parties en poids de l'ensemble des polyorganosiloxanes (a') + (b'). 13 - Utilisation selon la revendication 8 ou 9, caractérisée en ce que les compositions polyorganosiloxanes C sont celles, monocomposantes, appelées EVC, comprenant: (a") 100 parties en poids d'au moins une gomme polydiorganosiloxane qui est un homopolymère ou un copolymère linéaire présentant par molécule au moins 2 groupes vinyles liés à des atomes de silicium différents, situés dans la chaîne et/ou en bouts de chaîne, dont les autres radicaux organiques liés aux atomes de silicium sont choisis parmi les radicaux méthyle, éthyle, phényle, au moins 60 % molaire de ces autres radicaux étant des radicaux méthyle, et ladite gomme présentant une viscosité d'au moins 300 000 mPa.s à 25 C; (b") 0,1 à 7 parties en poids d'un péroxyde organique; (c") 0,5 à 120 parties en poids de charge(s) siliceuse(s) pour 100 parties en poids de gomme (a"). 14 - Utilisation selon l'une quelconque des revendications 10 à 13, caractérisée en ce que les compositions polyorganosiloxanes C contiennent en outre un ou plusieurs additif(s) auxiliaire(s) (e) tels que: au moins un produit dit "anti-structure" (el) ; et/ou au moins une résine polysiloxane (e2) ; et/ou au moins un agent à base d'un sel, d'un hydroxyde ou d'un oxyde métallique (e3) ; et/ou au moins un pigment (e4) pour fabriquer des articles colorés; et/ou au moins un composé à base de bore (e5) ; et/ou au moins une charge (e6) de type fondant et/ou de type lamellaire qui peut (peuvent) associé(s) ou non à une ou plusieurs espèce(s) minérale(s) appropriée(s) afin de donner naissance dans le cas d'un incendie à la formation d'une substance cendreuse isolante; et/ou au moins un agent d'adhérence (e7) ; et/ou au moins un retardateur de réticulation (e8) dans le cas des compostions silicones C réticulant par des réactions de polyadditions appelées RTV, LCR ou EVC de polyaddition. 15 - Articles en élastomère silicone ayant de bonnes propriétés de résistance contre la dégradation sous l'effet de très hautes températures, caractérisés en ce qu'ils sont obtenus par réticulation: É des compositions polyorganosiloxanes D telles que définies dans l'une quelconque des revendications 8 à 14, É contenant l'additif stabilisant tel que défini dans sa nature et ses proportions d'utilisation dans l'une quelconque des revendications 1 à 7. 16 - Articles selon la revendication 15, caractérisés en ce qu'ils consistent dans les objets suivants: - des enveloppes ou isolants primaires entrant dans la constitution de fils ou câbles électriques protégés contre l'incendie, - des matériaux d'isolation électrique, des isolateurs moyenne tension et haute tension, des accessoires d'extrémité de câble, des jonctions de câble, des capuchons d'anode pour tubes de télévision, et des objets moulés ou des articles extrudés pour l'industrie aéronautique.